(57)【要約】  帯電防止スチレンポリマー組成物は、スチレンポリマー組成物の総重量を基準として、３０〜７０重量％のスチレンポリマー、５〜４０重量％のカリウムアイオノマー、１〜１０重量％の１つ以上のポリオール、および２〜２０重量％のエチレンコポリマーを含み、それは、従来技術の組成物と比較された場合に低下したダスト吸収性および向上した機械的性能を示す。多層構造物を含むフィルムまたはシートおよび押出成形、共押出成形、射出成形、熱成形、圧縮成形またはブロー成形によって得られる物品などの、本組成物でできた物品もまた開示される。【特許請求の範囲】
【請求項１】
帯電防止性ブレンド物を含む組成物であって、
前記ブレンド物がスチレンポリマー、カリウムアイオノマー、１つ以上のポリオール、およびエチレンコポリマーを含むかまたはそれらから製造され、
前記スチレンポリマーが組成物の約３０〜約７０重量％の範囲で組成物中に存在し；前記カリウムアイオノマーが組成物の約５〜約４０重量％存在し、そして少なくとも１つのＥ／Ｘ／Ｙコポリマーを含み；前記ポリオールが組成物の約１〜約１０重量％で存在し、そして少なくとも３個のヒドロキシル部分を含み；かつ、前記エチレンコポリマーが約２〜約２０重量％の範囲で存在し、
Ｅがエチレンであり、Ｘがα，β−不飽和のＣ3〜Ｃ8カルボン酸であり、ＹがＣ1〜8アルキル（メタ）アクリレートを含む軟化コモノマーであり、
ＸがＥ／Ｘ／Ｙコポリマーの２〜３０重量％であり、ＹがＥ／Ｘ／Ｙコポリマーの０〜４０重量％であり、そして残りがＥであり、そして
前記カルボン酸の１０〜９０％がカリウムイオンで中和されている組成物。
【請求項２】
１０〜２０重量％の前記カリウムアイオノマーおよび１〜５重量％の前記ポリオールを含む請求項１に記載の組成物。
【請求項３】
７〜２０重量％のエチレン・アルキル（メタ）アクリレートコポリマーを含む前記エチレンコポリマーを含む請求項１または２に記載の組成物。
【請求項４】
７〜１０重量％のエチレン・アルキル（メタ）アクリレートコポリマーを含む前記エチレンコポリマーを含む請求項３に記載の組成物。
【請求項５】
前記スチレンポリマーがＡＢＳ（アクリロニトリル・ブタジエン・スチレン）、ＳＡＮ（スチレン・アクリロニトリルコポリマー）、ＡＳＡ（アクリロニトリル・スチレン）、またはそれらの２つ以上の組み合わせおよびそれらの混合物を含み、そして
前記ポリオールがグリセロール、ジグリセロール、ヘキサントリオール、ペンタエリスリトール、ポリグリセロール、ソルビトール、またはそれらの２つ以上の組み合わせを含む請求項１〜４のいずれか一項に記載の組成物。
【請求項６】
前記スチレンポリマーがＡＢＳであり、そして前記ポリオールがグリセロール、ジグリセロール、またはそれらの組み合わせである請求項５に記載の組成物。
【請求項７】
前記エチレン・アルキル（メタ）アクリレートコポリマーが２０〜３５重量％のアルキル（メタ）アクリレートを含有し、そして前記エチレン・アルキル（メタ）アクリレートのアルキル基がメチル、エチル、ｎ−ブチル、またはそれらの２つ以上の組み合わせを含む請求項１〜６にいずれか一項に記載の組成物。
【請求項８】
前記アルキル基がメチルである請求項７に記載の組成物。
【請求項９】
組成物を含む物品であって、前記物品がフィルム、シート、多層構造物、成形品、またはそれらの２つ以上の組み合わせであり；前記成形品が押出成形、共押出成形、射出成形、熱成形、圧縮成形、ブロー成形、またはそれらの２つ以上の組み合わせによって製造された物品を含み；そして前記組成物が請求項１〜８のいずれか一項に記載の通りである物品。
【請求項１０】
化粧品ケースまたは家庭電化製品の部品である請求項９に記載の物品であって、前記部品がハウジングである物品。
【発明の詳細な説明】
【技術分野】
【０００１】
本発明は、帯電防止ポリマー組成物、そのための方法、およびそれを用いた物品に関する。
【背景技術】
【０００２】
スチレンポリマー、特にアクリロニトリル・ブタジエン・スチレン（ＡＢＳ）−ベースのポリマーは、手荷物、電化製品、および電話ハウジング、パイプ、ゴルフクラブ、スポーツ用ヘルメット、自動車部品、ホイールカバー、エンクロージャ、保護ヘッドギア、化粧品ケース、ならびに玩具を含む軽い、堅い成形品を製造するためなどの様々な用途に使用されている。一般に、ポリマー−ベースの成形品は静電気を発生させ易く、それらが貯蔵中に扱われ、輸送されおよび使用される間に、多くの場合に空気からダストを集める。
【０００３】
熱可塑性樹脂の帯電防止性を向上させる一般的なアプローチは、例えば、成形またはフィルム形成プロセスを用いて、物品の製造前にまたは製造中に配合または押出によって熱可塑性ポリマー材料中へ組み込まれた内部帯電防止剤を使用することを含む。広範囲の化学薬品クラス（例えば、エトキシル化アミン化学薬品ならびにエチレンオキシドのホモポリマーおよびコポリマー、脂肪酸のエステル、カーボンブラックおよび界面活性剤）を含む、かかる帯電防止剤は、製造品のポリマー外面に移行することによって機能する。これらの帯電防止剤は極めて揮発性であり、ポリマー組成物それ自体との限られた相溶性のために、製造物品のポリマー外面上に連続フィルムを形成する。それ故、製造物品のさらなる加工性が問題のあるものになる。例えば、製造物品の表面は、帯電防止剤のブリーディングによって粘着性になるかまたは汚染され、見た目が悪くなることがある。印刷などの、製造物品についてのその後の処理は、１週間以下の、ある一定時間が帯電防止剤の適切な移行を可能にするために必要とされるので、容易に行うことができない。当時間中に、印刷の接着に関連する問題が物品の表面上のダスト蓄積のために発生するかもしれず、そのため物品を扱う前にこのダストを除去するための追加の前処理工程が必要とされる。帯電防止効果の経時劣化もまた、帯電防止剤が外部環境に直接暴露されることにより通常観察される。
【０００４】
移行する帯電防止剤の欠点を改善するためだけでなく、成形品、フィルムまたはシートの表面上の静電荷の蓄積を防ぐために、永久的な帯電防止剤が開発されてきた。例えば、国際公開第２００５／０７５５５６号パンフレット、特開平１０−１９３４９５号公報、特開平１１−０７７９２８号公報、特開平０８−１３４２９５号公報、特開平１０−０６０１８５号公報、および特開平１０−０６０１８６号公報を参照されたい。
【０００５】
ポリオールを含むかまたは含まない、カリウムアイオノマーを含む組成物は許容される帯電防止性を有するかもしれないが、かかる組成物は、かかる組成物でできた任意の物品の脆さの原因になり得る、低い衝撃強度を含む低下した機械的特性を有する。
【０００６】
それ故、ポリマーの機械的特性を維持しながらまたはさらに向上させながら許容される帯電防止性および低下したダスト吸収性を有するスチレンポリマー組成物が現在求められている。
【発明の概要】
【課題を解決するための手段】
【０００７】
本発明は、帯電防止ブレンド物を含むかまたは帯電防止ブレンド物である組成物であって、
ブレンド物がスチレンポリマー、カリウムアイオノマー、１つ以上のポリオール、およびエチレンコポリマーを含むかまたはそれらから製造され、
スチレンポリマーが組成物の約３０〜約７０重量％の範囲で組成物中に存在し；カリウムアイオノマーが組成物の約５〜約４０重量％存在し、そして少なくとも１つのＥ／Ｘ／Ｙコポリマーを含み；ポリオールが組成物の約１〜約１０重量％で存在し、そして少なくとも３個、または４個のヒドロキシル部分を含み；かつ、エチレンコポリマーが約２〜約２０重量％組成物中に存在し、
Ｅがエチレンであり、Ｘがα，β−不飽和のＣ3〜Ｃ8カルボン酸であり、ＹがＣ1〜8アルキル（メタ）アクリレートを含む軟化コモノマーであり、
ＸがＥ／Ｘ／Ｙコポリマーの２〜３０重量％であり、ＹがＥ／Ｘ／Ｙコポリマーの０〜４０重量％であり、そして残りがＥであり、そして
カルボン酸の１０〜９０％がカリウムイオンで中和されている組成物を含む。
【発明を実施するための形態】
【０００８】
スチレンポリマーには、ポリスチレン、耐衝撃性ポリスチレン（ＨＩＰＳ）、スチレン・アクリロニトリルコポリマー（ＳＡＮ）、α−メチルスチレン・アクリロニトリルコポリマー、アクリロニトリル・ブタジエン・スチレンコポリマー（ＡＢＳ）、アクリロニトリル・ブタジエン・α−メチルスチレンコポリマー、アクリロニトリル・スチレン・アクリレートコポリマー（ＡＳＡ）、メタクリレート／ブタジエン・スチレンコポリマー、スチレン・メチルメタクリレートコポリマー、ならびにそれらのブレンド物、およびスチレンがグラフトされたポリブタジエンとブレンドされたポリスチレン、ゴムスチレン−アクリロニトリルコポリマーがグラフトされたポリ（Ｃ3〜Ｃ10アルキルアクリレート）、ポリブタジエンおよびエチレン・プロピレン・ジエンコポリマーゴムからなる群から選択されるゴムとブレンドされたスチレン−アクリロニトリルコポリマー、およびゴムスチレン・メチルメタクリレートコポリマーがグラフトされた上記の群のゴムから選択されるゴムとブレンドされたスチレン・メチルメタクリレートコポリマーなどの相溶性ゴム組成物とブレンドされた、かかるポリマーおよびコポリマーのいずれか、またはそれらの２つ以上の組み合わせが含まれるが、それらに限定されない。好ましくは、スチレンポリマーはＡＢＳ、ＳＡＮ、ＡＳＡ、ＨＩＰＳ、もしくはそれらの２つ以上の組み合わせであるか、またはＡＢＳ、ＳＡＮ、ＡＳＡ、もしくはそれらの２つ以上の組み合わせである。より好ましくは、スチレンポリマーはＡＢＳである。ＡＢＳは、耐熱性および耐衝撃性の熱可塑性樹脂である。ＡＢＳは、ＡＢＳの総重量を基準として、１５重量％〜３５重量％のアクリロニトリル、５重量％〜３０重量％のブタジエンおよび４０重量％〜６０重量％のスチレンを含むことができる。ＡＢＳは、アクリロニトリルの耐化学薬品性、スチレンの剛さと、ポリブタジエンの靱性および耐衝撃性とを兼ね備えることができる。ＡＢＳポリマーは、ＬＡＮＸＥＳＳ  ＡＧから商標Ｎｏｖｏｄｕｒ（登録商標）で商業的に入手可能である。
【０００９】
本組成物は、特に低い相対湿度で、しかし高い相対湿度でさえ、大きく向上した帯電防止性能を示す。高い相対湿度で、保湿剤は１０12オーム／スクエア未満の固有抵抗を達成する必要がないかもしれないと予期される。本明細書に開示される組成物などの２相材料については、固有抵抗は、プロセスに関連する、組成物のモルホロジーに依存する。
【００１０】
アイオノマーは、ポリマーの有機骨格に加えて金属陽イオンを含有する熱可塑性樹脂である。アイオノマーは、エチレンなどのオレフィンと部分中和されたカルボン酸とのイオン性コポリマーである。アイオノマーブレンド物は場合により、「より軟質の」樹脂（Ｙ）を提供するアルキル（メタ）アクリレートなどの軟化剤をさらに含んでもよく、それはより軟質のアイオノマーを形成するために中和することができる。カリウムアイオノマーのα，β−不飽和のＣ3〜Ｃ8カルボン酸（Ｘ）は、アクリル酸、メタクリル酸、フマル酸、マレイン酸モノエチルエステル（例えば、無水マレイン酸）、またはそれらの２つ以上の組み合わせの中から選択することができる。酸コポリマーの酸部分の１０〜９０％はカリウム陽イオンによって中和され、より好ましくは酸コポリマーの酸部分の５０〜９０％はカリウム陽イオンによって中和される。中和カリウム陽イオンの部分的な量は、リチウム、ナトリウム、マグネシウム、カルシウム、亜鉛、またはそれらの２つ以上の組み合わせなどの、アルカリ金属イオン、遷移金属イオン、アルカリ土類金属イオンによって置き換えることができるが、カリウムが陽イオンの多数を占める。すなわち、最終カリウムアイオノマー組成物中のカリウムイオンの当量百分率は、組成物中に存在する全ての塩またはイオンを基準として、少なくとも５０モル当量％、６０当量％、７０当量％、８０当量％、または少なくとも９０％でさえであることができる。当量百分率（％）は、陽イオンの原子価で陽イオンのモル百分率（％）を乗じることによって求められる。好ましい範囲でのカリウム陽イオンの存在は、誘導される強い水吸収性のために、かかる組成物を含む構成部品に耐電防止性を提供することができる。本発明によるスチレンポリマー組成物は、５〜４０重量％または１０〜２０重量％の量でカリウムアイオノマーを含み、この重量百分率はスチレンポリマー組成物の総重量を基準としている。カリウムアイオノマーは、Ｅ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，Ｄｅｌａｗａｒｅ）（ＤｕＰｏｎｔ）から商標ＥｎｔｉｒａTMＡＳで商業的に入手可能である。
【００１１】
成形品、フィルムまたはシートの表面上の静電荷の蓄積を防ぐために、従来の慣行ではアイオノマーをポリマー組成物に加える。理論に制約されることなく、カリウムアイオノマーは、ブリーディングおよび製品、ラベルまたはプリントとの相互作用が存在しない非移行性の静電気防止剤であるので、それらは、スチレンポリマー組成物の帯電防止性を向上させるために選択される。
【００１２】
本組成物は、スチレンポリマー組成物の総重量の１〜１０または１〜５重量％の範囲で１つ以上のポリオールを含むことができる。あるいはまた、ポリオールは約１．５％で組成物中に存在する。その例には、様々な分子量のポリエチレングリコール、ポリプロピレングリコール、ポリオキシエチレン・ポリオキシプロピレングリコール、グリセロール、ジグリセロール、ポリグリセロール、ヘキサントリオール、ペンタエリスリトール、ソルビトール、またはそれらの２つ以上の組み合わせなどの、ポリオキシアルキレングリコールが挙げられる。ポリグリセロールは、ｎが少なくとも３である、グリセロールのｎ−ポリマーを意味する。ポリオールは好ましくはグリセロール、ジグリセロール、ヘキサントリオール、ペンタエリスリトール、ポリグリセロール、ソルビノール、またはそれらの２つ以上の組み合わせである。
【００１３】
ポリオールは、別々に、またはカリウムアイオノマーとのプレブレンド物の形態でスチレンポリマーと組み合わせることができる。上記のプレブレンド物は、当業者に公知の任意の溶融混合法を用いることによりカリウムアイオノマーと１つ以上のポリオールとを一緒にブレンドすることによって調製することができ、そして次にペレットへ加工される。かかるペレットの調製は、特開平０８−１３４２９５号公報に記載されている。カリウムアイオノマーとのグリセロールプレブレンド物は、ＤｕＰｏｎｔ−Ｍｉｔｓｕｉ  Ｐｏｌｙｃｈｅｍｉｃａｌ  Ｃｏ．，Ｌｔｄ．（日本国東京）から商標Ｈｉｍｉｌａｎ（登録商標）またはＥｎｔｉｒａTMＡＳで商業的に入手可能である。
【００１４】
エチレン・アルキル（メタ）アクリレートコポリマーは、向上した衝撃強度を与えるために本組成物に使用することができる。本組成物は、スチレンポリマー組成物の総重量を基準として、２〜２０重量％、７〜２０重量％、または７〜１０重量％の量でエチレン・アルキル（メタ）アクリレートコポリマーを含むことができる。エチレン・（メタ）アクリレートコポリマーはまた、一酸化炭素、二酸化硫黄、アクリロニトリル、マレイン酸モノエステル、マレイン酸ジエステル、（メタ）アクリル酸、マレイン酸、イタコン酸、フマル酸、フマル酸モノエステル、およびそれらの塩、グリシジルアクリレート、グリシジルメタクリレート、グリシジルビニルエーテル、またはそれらの２つ以上の組み合わせなどの追加のコモノマーを含むことができる。エチレン・アルキル（メタ）アクリレートコポリマーは、エチレン・メチルアクリレートコポリマー、エチレン・メタクリレートコポリマー、エチレン・エチルアクリレートコポリマー、エチレンｎ−ブチルアクリレートコポリマーを含むことができ、より好ましくは、エチレン・アルキル（メタ）アクリレートはエチレン・メチルアクリレートコポリマーである。アルキル（メタ）アクリレートは、エチレン・アルキル（メタ）アクリレートコポリマーの総重量を基準として、５〜４０重量％または２０〜３５重量％の量で存在することができる。本発明での使用のための好適なエチレン・アルキル（メタ）アクリレートコポリマーは、ＤｕＰｏｎｔから商標Ｅｌｖａｌｏｙ（登録商標）ＡＣで商業的に入手可能である。
【００１５】
本組成物は、約０．００１〜約１０重量％の改質剤と酸化防止剤、滑剤、発泡剤、ＵＶ光安定剤、着色剤、顔料、充填剤、難燃剤、強化剤、加工助剤、またはそれらの２つ以上の組み合わせを含むが、それらに限定されることなく、他の添加剤とをさらに含んでもよい。
【００１６】
本組成物は、それらが肉眼で均一に分散させられ、そして押出時に離層しなくなるまで、スチレンポリマー、カリウムアイオノマー、ポリオール、および場合によりエチレン・アルキル（メタ）アクリレートコポリマーをブレンドすることによってか、またはスチレンポリマー、カリウムアイオノマーとプレブレンドされたポリオール、および場合によりエチレン・アルキル（メタ）アクリレートコポリマーをブレンドすることによって調製することができる。他の材料（例えば、改質剤または添加剤）もまた、スチレンポリマー−カリウムアイオノマー−ポリオール−エチレン・アルキル（メタ）アクリレート・マトリックス中に一様に分散させられてもよい。ブレンド物は、当該技術分野で公知の任意の溶融混合法を用いることにより上記の原料を組み合わせることによって得られてもよい。例えば、成分材料は、単軸または二軸スクリュー押出機、ブレンダー、混練機、Ｈａａｋｅミキサー、Ｂｒａｂｅｎｄｅｒミキサー、Ｂａｎｂｕｒｙミキサー、ロールミキサーなどの溶融ミキサーを用いて混合されてスチレンポリマー組成物を与えてもよい。あるいはまた、成分材料の一部を溶融ミキサーで混合し、成分材料の残りを次に加え、そしてさらに溶融混合することができる。カリウムアイオノマーおよびジグリセロールなどのポリオールが先ず混合され、次に、例えば、押出成形、共押出成形、押出積層、押出コーティング、キャストフィルム押出、ブローンフィルム押出によってスチレンポリマーおよびエチレン・アルキルアクリレートコポリマーと乾式ブレンドされることが好ましい。押出機または他の混合装置でジグリセロールを水溶液としてカリウムアイオノマーに加える工程と、次に水を（例えば、押出機上の真空ポートからなどの蒸発によって）除去してカリウムアイオノマー−ジグリセロール混合物を生成する工程とを含む方法が注目すべきである。カリウムアイオノマー−ジグリセロール混合物をペレットへ加工する工程と、場合によりカリウムアイオノマー−ジグリセロール混合物のペレットをスチレンポリマーのペレットと乾式ブレンドして本発明のスチレンポリマー組成物を形成する工程と、混合物を最終製品へ加工する工程とをさらに含む方法が注目すべきである。
【００１７】
別の態様では、本発明は、本発明の組成物でできた物品に関する。本物品は、フィルム、シート、多層構造物、または押出成形、共押出成形、射出成形、熱成形、圧縮成形またはブロー成形によって得られた物品であることができる。
【００１８】
本組成物は多層構造物に使用してそれらの帯電防止性および良好な機械的性能を与えることができる。この場合には、本組成物は、多層構造物の表面層（その層の１つの面のみが別の層と接触する、最外層）としてかまたは中間層（その層の両面が別の層と接触する）として使用することができ、多層構造物で本発明の組成物は「見えない」帯電防止層を提供する。
【００１９】
本発明の組成物でできた物品の別の例は化粧品ケースである。アイシャドウまたはおしろいの包装という具体的な用途で、例えば、化粧品ケースで、静電荷の蓄積は、包装材料へのダストおよびパウダーの付着につながり、それは汚い外見および見た目の悪さにつながる。その結果として、本組成物は、優れた機械的特性を同時に保つことによってダストが付着するというこの欠点を克服するための解決策である。
【００２０】
本発明の組成物でできた物品の別の例は、家庭電化製品などのハウジングまたは他の部品、例えば、電気アイロンの取っ手、ヘアドライヤー用のハウジング、電気掃除機、台所電化製品、電話、食品給仕トレイまたはコーヒーメーカーハウジングである。
【００２１】
本発明は、本発明の範囲を限定すると見なされるべきではない、以下の実施例でさらに説明される。
【実施例】
【００２２】
以下の材料を、本発明によるポリマー組成物を調製するために使用した：
アクリロニトリル・ブタジエン・スチレン（ＡＢＳ）：ＬＡＮＸＥＳＳ  ＡＧ製のＮｏｖｏｄｕｒ（登録商標）Ｐ２Ｈ−ＡＴ  ７９２。
ＫＩ（カリウムアイオノマー）：カリウムアイオノマーＥ／Ｘ／Ｙ（ここで、Ｅはエチレンであり、Ｘは１４．９重量％の量でのメタクリル酸であり、そしてＹは０．９重量％の量でのメチルアクリレートであり、合わせた酸部分はＫ陽イオンで８４．８％まで中和された）であった、ＤｕＰｏｎｔ製のＥｎｔｉｒａTMＡＳ。ＭＦＩ（１９０℃および２．１６ｋｇで測定された、メルトフローインデックス）は１であった。
ＫＩ−Ｇ：（ａ）カリウムアイオノマーＥ／Ｘ（ここで、Ｅはエチレンであり、Ｘは１２．５重量％の量でのメタクリル酸であり、酸部分はカリウム陽イオンで８２％まで中和された）からなるカリウムアイオノマーおよび（ｂ）５重量％のグリセロールとプレブレンドされたグリセロールである、Ｍｉｔｓｕｉ  ＤｕＰｏｎｔ  Ｐｏｌｙ  Ｃｈｅｍｉｃａｌ  Ｃｏ．，Ｌｔｄ．製のＨｉｍｉｌａｎ（登録商標）。ＭＦＩは１であった。
ＫＩ−ＤＧ：（ａ）上に開示されたＥｎｔｉｒａTMＡＳと同じカリウムアイオノマーおよび（ｂ）８重量％のジグリセロールからなるカリウムアイオノマーとプレブレンドされたジグリセロール。
Ｅｌｖａｌｏｙ（登録商標）ＡＣ：３０重量％のメチルアクリレートを含み、３のＭＦＩのエチレン・メチルアクリレートコポリマー。
【００２３】
サンプルＥ１およびＥ２ならびに比較例（Ｃ０−Ｃ４）を、成分の塩コショウ・ブレンド物をＨａａｋｅミキサー（２００ｇの容量）中へ供給し、次にかかるブレンド物を、それを排出する前に２００℃で１５分間激しく混合することによって調製した。サンプルの組成を表１に示す。
【００２４】
このサンプルでできた３ｍｍの厚さのプラークを次に、２２０℃でのＣｏｌｌｉｎ  Ｎｏ  ２０１  Ｈｙｄｒａｕｌｉｃ  Ｐｒｅｓｓ（水圧プレス）（Ｄｒ．Ｃｏｌｌｉｎ  ＧｍｂＨ、独国によって供給される）で製造した。次に、試験サンプルを、圧縮成形プラークからパンチャーでカットした。検体を、それらの電気特性を測定する前に２３℃および５０％相対湿度で１週間順化させた。
【００２５】
帯電防止性は、表面固有抵抗および静電気減衰によって表される。表面固有抵抗は、ＡＳＴＭ  Ｄ２５７に従って測定した。静電気減衰は、５０００Ｖの電圧がかけられ、そして５００Ｖまでの電圧降下の減速が測定される米国連邦試験方法Ｎ  １０１Ｂに従って測定した。
【００２６】
機械的特性は、ノッチ付シャルピー衝撃によって定量化される衝撃強度によって表される。衝撃強度は、ＩＳＯ  １７９／１ｅＡに従って測定した。結果を表２に示す。
【００２７】
表１
2010511743.tif 000002
* 帯電防止剤は、帯電防止剤を全く有さなかったCOを除いて、20重量%で存在した。
【００２８】
表２
2010511743.tif 000003
a ASTM D257に従って[オーム／スクエア]として測定された。
b 米国連邦標準101Bに従って[s] として測定された。
c ISO 179/1eAに従って[kJ/m2]として測定された。
【００２９】
表２に示すように、カリウムアイオノマー−ベースの帯電防止剤を含む実施例（Ｃ１〜Ｃ４、Ｅ１およびＥ２）は、ＡＢＳでできたサンプル（Ｃ０）と比較して６桁まで向上した表面固有抵抗を有した。ポリオールを含むかまたは含まない、カリウムアイオノマーを含むポリマー組成物へのエチレン・アルキルアクリレートコポリマーの添加（Ｃ２、Ｅ１およびＥ２）は、耐衝撃性改良剤なしの同じ組成物（Ｃ１、Ｃ３およびＣ４）と比較して帯電防止性の１桁向上につながった。カリウムアイオノマー−ベースの帯電防止剤を含むスチレンポリマー組成物は、良好な電荷減衰特性と静電荷蓄積によるダストおよびパウダーの付着から保護するダスト−フリー特性とを有した。ポリオールをさらに含む組成物（Ｃ３、Ｃ４、Ｅ１およびＥ２）は、（サンプルＣ０についての６０秒の１０％減衰時間と比較して）０．０１秒の１０％減衰時間の値を示した。１０％減衰時間は、任意のサンプルの電気特性を分析するための共通の方法であった。１秒未満である１０％減衰時間の値は、静電気蓄積およびダスト誘引が起こらないことを意味した。その結果として、カリウムアイオノマーおよび１つ以上のポリオール帯電防止剤を含むスチレンポリマー組成物は、優れたダスト−フリー特性を有した。
【００３０】
衝撃強度試験は、材料の相対的な靱性を評価するための方法である。それは、重い振子ハンマーの衝撃によって試験検体を破壊するために必要とされる単位面積当たりのエネルギーと定義される。振子が失うエネルギーは、試験検体によって吸収されるエネルギーと同一であると見なされる：強靱な材料は、破損させられるときに多量のエネルギーを吸収する（ノッチ付シャルピーの高い値を意味する）が、脆い材料は極めて少ないエネルギーを吸収する。スチレンポリマー組成物への任意のカリウムアイオノマー−ベースの、すなわち、ポリオールありまたはなしの、帯電防止剤の添加は、サンプルＣ０（１００重量％ＡＢＳ）と比較して衝撃強度の重大な低下につながり（Ｃ１、Ｃ３およびＣ４）、その結果として、かかる組成物でできた物品は脆い。実際に、ポリオールを含むかまたは含まない、カリウムアイオノマーを含むＡＢＳ組成物のノッチ付シャルピー値は、１００重量％ＡＢＳでできたサンプル（Ｃ０）と比較して少なくとも２．５倍より低い（Ｃ１、Ｃ３およびＣ４）。
【００３１】
ポリオールなしでのスチレンポリマー組成物へのエチレン・アルキル（メタ）アクリレートの添加（Ｃ２）は、サンプルそれ自体の衝撃強度に対していかなる有意な影響も及ぼさなかった。一方、意外なことに、カリウムアイオノマーおよび１つ以上のポリオー帯電防止剤を含むスチレンポリマー組成物へのエチレン・アルキルアクリレートの添加（Ｅ１およびＥ２）は、帯電防止性の向上にのみならずノッチ付シャルピー衝撃強度のかなりの向上にもつながった。カリウムアイオノマーおよび１つ以上のポリオール帯電防止剤を含むスチレンポリマー組成物へのエチレン・アルキル（メタ）アクリレートの添加（Ｅ１およびＥ２）は、帯電防止性に対する悪影響をそれほど及ぼさずに、サンプルＣ０（１００重量％ＡＢＳ）の衝撃強度と類似かまたはそれよりさらに良好な衝撃強度を組成物それ自体に与えた。
【００３２】
組成物Ｅ１およびＥ２は、かかる組成物でできた任意の成形品がダストおよびパウダー付着から保護されることを可能にする良好な減衰およびダスト−フリー特性を有した。さらに、スチレンポリマー組成物（Ｅ１およびＥ２）は、一方で、良好な剛さ、靱性および耐衝撃性を有することが知られているＡＢＳ−ベースの組成物と比較して匹敵するかまたはさらに向上した機械的特性を有した。
【国際調査報告】
2010511743.tif 000004
2010511743.tif 000005
2010511743.tif 000006